(57)【要約】【課題】優れた画質（隠蔽性）及び耐擦性を有する記録物を与えることができ、かつ、再分散性及び吐出安定性に優れる非水系インクジェットインク組成物及び記録方法を提供することを目的とする。【解決手段】顔料として平均粒径が２００ｎｍ以上４００ｎｍ以下である酸化物微粒子と、平均粒径が４００ｎｍ以下である樹脂粒子と、溶剤と、を含む、非水系インクジェットインク組成物であって、前記樹脂粒子の含有量が、前記酸化物微粒子の総量に対して、１０質量％以上であり、前記樹脂粒子の含有量が、前記非水系インクジェットインク組成物の総量に対して、２０質量％以下である、非水系インクジェットインク組成物。【選択図】なし【特許請求の範囲】
【請求項１】
顔料として平均粒径が２００ｎｍ以上４００ｎｍ以下である酸化物微粒子と、平均粒径が４００ｎｍ以下である樹脂粒子と、溶剤と、を含む、非水系インクジェットインク組成物であって、
前記樹脂粒子の含有量が、前記酸化物微粒子の総量に対して、１０質量％以上であり、前記樹脂粒子の含有量が、前記非水系インクジェットインク組成物の総量に対して、２０質量％以下である、
非水系インクジェットインク組成物。
【請求項２】
前記酸化物微粒子の含有量が、前記非水系インクジェットインク組成物の総量に対して、５質量％以上２０質量％以下である、請求項１に記載の非水系インクジェットインク組成物。
【請求項３】
前記樹脂粒子として、フッ素樹脂からなる樹脂粒子を含む、請求項１又は２に記載の非水系インクジェットインク組成物。
【請求項４】
前記樹脂粒子の含有量が、前記非水系インクジェットインク組成物の総量に対して、０．１質量％以上１０質量％以下である、請求項１〜３のいずれか１項に記載の非水系インクジェットインク組成物。
【請求項５】
前記フッ素樹脂からなる前記樹脂粒子の前記フッ素樹脂として、ポリテトラフルオロエチレンを含む、請求項３又は４に記載の非水系インクジェットインク組成物。
【請求項６】
前記樹脂粒子の平均粒径が、１０ｎｍ以上３００ｎｍ以下である、請求項１〜５のいずれか１項に記載の非水系インクジェットインク組成物。
【請求項７】
塩化ビニル系被記録媒体に対する記録に用いられるものである、請求項１〜６のいずれか１項に記載の非水系インクジェットインク組成物。
【請求項８】
白色顔料として、前記酸化物微粒子を含む白色インク組成物である、請求項１〜７のいずれか１項に記載の非水系インクジェットインク組成物。
【請求項９】
被記録媒体へのインク組成物の付着量が、１０〜３０ｍｇ／ｉｎｃｈ2である記録方法に用いられる、請求項１〜８のいずれか１項に記載の非水系インクジェットインク組成物。
【請求項１０】
請求項１〜９のいずれか１項に記載の非水系インクジェットインク組成物を被記録媒体に付着させる付着工程を有する、インクジェット記録方法。
【発明の詳細な説明】
【技術分野】
【０００１】
本発明は、非水系インクジェットインク組成物及び記録方法に関する。
【背景技術】
【０００２】
インクジェット記録方法は、比較的単純な装置で、高精細な画像の記録が可能であり、各方面で急速な発展を遂げている。その中で、吐出安定性等について種々の検討がなされている。例えば、特許文献１には、白色のインクジェット印刷用インクを提供することを目的として、白色顔料粒子と、内部に空洞を有する中空顔料粒子とを含むことを特徴とするインクジェット印刷用インクが開示されている。
【先行技術文献】
【特許文献】
【０００３】
【特許文献１】特開２０１４−９５０５８号公報
【発明の概要】
【発明が解決しようとする課題】
【０００４】
しかしながら、特許文献１に記載のインク組成物では、顔料が沈降した場合に、撹拌しても沈降回復しない（沈降物が再分散しない）ことが問題である。この問題は、白色色材として用いられる酸化チタンなどの比重が大きい顔料を用いる場合に特に顕著となる。
【０００５】
本発明は、上述の課題の少なくとも一部を解決するためになされたものであり、優れた画質（隠蔽性）及び耐擦性を有する記録物を与えることができ、かつ、再分散性（特に長期保管時の再分散性）及び吐出安定性に優れる非水系インクジェットインク組成物及び記録方法を提供することを目的とする。
【課題を解決するための手段】
【０００６】
本発明者らは、上記課題を解決するために鋭意検討した。その結果、所定の平均粒径を有する顔料と、所定の平均粒径を有する樹脂粒子と、を所定の量含むインク組成物であれば上記課題を解決できることを見出して、本発明を完成させた。
【０００７】
すなわち、本発明は以下のとおりである。
〔１〕
顔料として平均粒径が２００ｎｍ以上４００ｎｍ以下である酸化物微粒子と、平均粒径が４００ｎｍ以下である樹脂粒子と、溶剤と、を含む、非水系インクジェットインク組成物であって、
前記樹脂粒子の含有量が、前記酸化物微粒子の総量に対して、１０質量％以上であり、前記樹脂粒子の含有量が、前記非水系インクジェットインク組成物の総量に対して、２０質量％以下である、
非水系インクジェットインク組成物。
〔２〕
前記酸化物微粒子の含有量が、前記非水系インクジェットインク組成物の総量に対して、５質量％以上２０質量％以下である、前項〔１〕に記載の非水系インクジェットインク組成物。
〔３〕
前記樹脂粒子として、フッ素樹脂からなる樹脂粒子を含む、前項〔１〕又は〔２〕に記載の非水系インクジェットインク組成物。
〔４〕
前記樹脂粒子の含有量が、前記非水系インクジェットインク組成物の総量に対して、０．１質量％以上１０質量％以下である、前項〔１〕〜〔３〕のいずれか１項に記載の非水系インクジェットインク組成物。
〔５〕
前記フッ素樹脂からなる前記樹脂粒子の前記フッ素樹脂として、ポリテトラフルオロエチレンを含む、前項〔３〕又は〔４〕に記載の非水系インクジェットインク組成物。
〔６〕
前記樹脂粒子の平均粒径が、１０ｎｍ以上３００ｎｍ以下である、前項〔１〕〜〔５〕のいずれか１項に記載の非水系インクジェットインク組成物。
〔７〕
塩化ビニル系被記録媒体に対する記録に用いられるものである、前項〔１〕〜〔６〕のいずれか１項に記載の非水系インクジェットインク組成物。
〔８〕
白色顔料として、前記酸化物微粒子を含む白色インク組成物である、前項〔１〕〜〔７〕のいずれか１項に記載の非水系インクジェットインク組成物。
〔９〕
被記録媒体へのインク組成物の付着量が、１０〜３０ｍｇ／ｉｎｃｈ2である記録方法に用いられる、前項〔１〕〜〔８〕のいずれか１項に記載の非水系インクジェットインク組成物。
〔１０〕
前項〔１〕〜〔９〕のいずれか１項に記載の非水系インクジェットインク組成物を被記録媒体に付着させる付着工程を有する、インクジェット記録方法。
【図面の簡単な説明】
【０００８】
【図１】本実施形態の記録方法を実施するために用いる記録装置の一例を示す図である。
【発明を実施するための形態】
【０００９】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１０】
〔非水系インクジェットインク組成物〕
本実施形態の非水系インクジェットインク組成物は、顔料として平均粒径が２００ｎｍ以上４００ｎｍ以下である酸化物微粒子と、平均粒径が４００ｎｍ以下である樹脂粒子と、溶剤と、を含む、非水系インクジェットインク組成物であって、前記樹脂粒子の含有量が、前記酸化物微粒子の総量に対して、１０質量％以上であり、前記樹脂粒子の含有量が、前記非水系インクジェットインク組成物の総量に対して、２０質量％以下である。
【００１１】
得られる記録物の画質（隠蔽性）向上の観点から、比較的に大きい平均粒径の顔料を用いるか、顔料の含有量を大きくすることが考えられる。しかしながら、顔料の平均粒径や含有量を大きくすると、吐出安定性が低下したり、沈降しやすく再分散性（特に長期保管時の再分散性）が低下したり、得られる記録物の耐擦性が低下する傾向にある。これに対して、本実施形態においては、所定の平均粒径を有する顔料と、所定の平均粒径を有する樹脂粒子と、を所定の量併用することにより、酸化物粒子の間に存在する樹脂粒子が再分散性を向上させることができる。また、樹脂粒子を用いることで得られる記録物の耐擦性も向上する。さらに、当該インク組成物を用いて得られる記録物の画質（隠蔽性）と、再分散性（特に長期保管時の再分散性）及び吐出安定性とを両立することも可能となる。上記各効果は、特に、本実施形態のインク組成物が、エコソルベントを用いたホワイトインクである場合において、より顕著となる。
【００１２】
〔酸化物微粒子〕
酸化物微粒子としては、特に限定されないが、例えば、酸化チタン、酸化亜鉛、酸化アンチモン、酸化ジルコニウム、酸化マグネシウムが挙げられる。このなかでも、比重が３．５以上のものが好ましく、酸化チタンがより好ましい。このような酸化物微粒子は、沈降しやすくかつ沈降回復しにくい傾向にあるため、本発明が特に有用となる。酸化物微粒子は、１種単独で用いても、２種以上を併用してもよい。
【００１３】
本実施形態の非水系インクジェットインク組成物は、白色顔料として、上記酸化物微粒子を含む白色インク組成物であることが好ましい。白色インク組成物は、透明なフィルムに対して記録する場合の下地として使用されることがあり、この場合、下地としての十分な隠蔽性を確保する観点から、顔料の含有量が比較的に多い傾向にある。そのため、顔料の沈降による問題が大きくなる傾向にあるため、本発明が特に有用となる。
【００１４】
酸化物微粒子の平均粒径は、２００ｎｍ以上４００ｎｍ以下であり、好ましくは２２５ｎｍ以上３７５ｎｍ以下であり、より好ましくは２５０ｎｍ以上３５０ｎｍ以下である。酸化物微粒子の平均粒径が２００ｎｍ以上であることにより、得られる記録物の隠蔽性がより向上する。また、酸化物微粒子の平均粒径が４００ｎｍ以下であることにより、吐出安定性がより向上する。さらに、酸化物微粒子の平均粒径が２００ｎｍ以上４００ｎｍ以下であることにより、吐出安定性及び得られる記録物の隠蔽性がより好ましく両立する傾向にある。
【００１５】
酸化物微粒子の平均粒径とは、体積平均粒径であり、レーザー回折・散乱法により測定することができる。具体的には、分散液を、ＤＥＧｄＥＥ（ジエチレングリコールジエチルエーテル）にて、検体（粒子）が質量で１０００ｐｐｍとなるように希釈し、これをレーザー回折・散乱測定装置（例えば、マイクロトラックＵＰＡ２５０（日機装株式会社製））を用いて２０℃の環境下で、メディアン径Ｄ５０の値を読み取ることにより測定することができる。なお、酸化物微粒子を２種以上含む場合には、これらをまとめて測定した値を、酸化物微粒子の平均粒径として用いる。
【００１６】
酸化物微粒子の体積平均粒子径は、市販のものが上記範囲にあればそのまま使用することができるが、以下のようにして体積平均粒子径を調節することができる。すなわち、酸化物微粒子と溶剤（一部又は全部）を混合した後、ボールミル、ビーズミル、超音波破砕及び／又はジェットミル等で、係る混合物（顔料分散溶剤）を適宜に処理することにより、粒子径の分布や体積平均粒子径を調節することができる。また、粒子を分散する際の分散剤の種類や量を調整することで二次粒子の形成の具合を調整し、これによって平均粒径を調整することもできる。さらに、粒子をフィルタにより所定の粒径の物にふるい分けして分けた粒子を分散に用いることで平均粒径を調整することもできる。
【００１７】
酸化物微粒子の含有量は、非水系インクジェットインク組成物の総量に対して、好ましくは２．５質量％以上２５質量％以下であり、より好ましくは５質量％以上２０質量％以下であり、さらに好ましくは７．５質量％以上１７．５質量％以下である。酸化物微粒子の含有量が２．５質量％以上であることにより、得られる記録物の隠蔽性がより向上する傾向にある。また、酸化物微粒子の含有量が２５質量％以下であることにより、吐出安定性、及び得られる記録物の耐擦性がより向上する傾向にある。さらに、酸化物微粒子の含有量が２．５質量％以上２５質量％以下であることにより、吐出安定性、隠蔽性、再分散性、及び得られる記録物の耐擦性がより好ましく両立する傾向にある。
【００１８】
〔樹脂粒子〕
樹脂粒子としては、特に限定されないが、例えば、フッ素樹脂からなる樹脂粒子、シリコーン樹脂からなる樹脂粒子、アクリル系樹脂からなる樹脂粒子、メタクリル系樹脂からなる樹脂粒子、ウレタン系樹脂からなる樹脂粒子、ビニル系樹脂からなる樹脂粒子、上記２以上の共重合体からなる樹脂粒子が挙げられる。このなかでも、フッ素樹脂からなる樹脂粒子及びシリコーン樹脂からなる樹脂粒子が好ましく、フッ素樹脂からなる樹脂粒子がより好ましい。このような樹脂粒子を用いることにより、再分散性、得られる記録物の平滑性がより向上する傾向にある。樹脂粒子は、１種単独で用いても、２種以上を併用してもよい。
【００１９】
フッ素樹脂からなる樹脂粒子のフッ素樹脂としては、フッ素を含むオレフィンを重合して得られる合成樹脂であれば特に限定されないが、例えば、テトラフルオロエチレン単独重合体、テトラフルオロエチレン−エチレン共重合体、テトラフルオロエチレン−ヘキサフルオロプロピレン共重合体、テトラフルオロエチレン−パーフルオロアルキルビニルエーテル共重合体、テトラフルオロエチレン−パーフルオロイジオキソール共重合体、クロロトリフルオロエチレン単独重合体、クロロトリフルオロエチレン−ヘキサフルオロプロピレン共重合体、クロロトリフルオロエチレン−エチレン共重合体、クロロトリフルオロエチレン−パーフルオロアルキルビニルエーテル共重合体、クロロトリフルオロエチレン−パーフルオロイジオキソール共重合体、ポリフッ化ビニリデン、ポリフッ化ビニルが挙げられる。このなかでも、ポリテトラフルオロエチレン又はテトラフルオロエチレンを含む共重合体が好ましく、ポリテトラフルオロエチレンガより好ましい。このようなフッ素樹脂を用いることにより、再分散性、得られる記録物の平滑性がより向上する傾向にある。
【００２０】
その他の樹脂の具体例としては、特に限定されないが、例えば、東レ社製のトレパールシリーズ（ポリフェニレンスルフィド樹脂、ポリアミドイミド樹脂、ポリエーテルスルホン樹脂、エポキシ樹脂）、日硝産業社製のトスパールシリーズ（シリコーン樹脂）、積水化成品社製のテクポリマーシリーズ（メタクリル酸メチル、スチレン等の疎水性ビニル樹脂）が挙げられる。
【００２１】
樹脂粒子の形態としては、サスペンション（固体樹脂粒子が液中に分散している状態）、エマルジョン（液体樹脂粒子が液中に分散している状態）が挙げられる。このなかでも、再分散性向上及び得られる記録物の耐擦性向上の観点から、サスペンションが好ましい。
【００２２】
樹脂粒子の平均粒径は、４００ｎｍ以下であり、好ましくは５ｎｍ以上３７５ｎｍ以下であり、より好ましくは１０ｎｍ以上３００ｎｍ以下である。樹脂粒子の平均粒径が１０ｎｍ以上であることにより、再分散性がより向上する傾向にある。また、樹脂粒子の平均粒径が４００ｎｍ以下であることにより、吐出安定性、再分散性がより向上する。さらに、樹脂粒子の平均粒径が１０ｎｍ以上３００ｎｍ以下であることにより、吐出安定性、再分散性、及び得られる記録物の耐擦性がより好ましく両立する傾向にある。
【００２３】
樹脂粒子の平均粒径とは、体積平均粒径であり、レーザー回折・散乱法により測定することができる。具体的には、分散液を、ＤＥＧｄＥＥ（ジエチレングリコールジエチルエーテル）にて、検体（粒子）が質量で１０００ｐｐｍとなるように希釈し、これをレーザー回折・散乱測定装置（例えば、マイクロトラックＵＰＡ２５０（日機装株式会社製））を用いて２０℃の環境下で、メディアン径Ｄ５０の値を読み取ることにより測定することができる。なお、樹脂粒子を２種以上含む場合には、これらをまとめて測定した値を、樹脂粒子の平均粒径として用いる。
【００２４】
樹脂粒子の体積平均粒子径は、市販のものが上記範囲にあればそのまま使用することができるが、以下のようにして体積平均粒子径を調節することができる。すなわち、樹脂粒子と溶剤（一部又は全部）を混合した後、ボールミル、ビーズミル、超音波破砕及び／又はジェットミル等で、係る混合物（顔料分散溶剤）を適宜に処理することにより、粒子径の分布や体積平均粒子径を調節することができる。また、粒子を分散する際の分散剤の種類や量を調整することで二次粒子の形成の具合を調整し、これによって平均粒径を調整することもできる。さらに、粒子をフィルタにより所定の粒径の物にふるい分けして分けた粒子を分散に用いることで平均粒径を調整することもできる。
【００２５】
樹脂粒子の含有量は、酸化物微粒子の総量に対して、１０質量％以上であり、好ましくは１０質量％以上１６０質量％以下であり、より好ましくは１５質量％以上１３０質量％以下であり、さらに好ましくは１５質量％以上１００質量％以下であり、よりさらに好ましくは１５質量％以上７５質量％以下であり、さらにより好ましくは１５質量％以上６０質量％以下であり、特に好ましくは１５質量％以上４０質量％以下である。樹脂粒子の含有量が１０質量％以上であることにより、再分散性がより向上する。樹脂粒子の含有量が１６０質量％以下であることにより、吐出安定性がより向上する傾向にある。
【００２６】
また、樹脂粒子の含有量は、非水系インクジェットインク組成物の総量に対して、２０質量％以下であり、好ましくは０．１質量％以上２０質量％以下であり、より好ましくは０．１質量％以上１５質量％以下であり、さらに好ましくは０．１質量％以上１０質量％以下であり、よりさらに好ましくは１．０質量％以上５質量％以下である。樹脂粒子の含有量が０．１質量％以上であることにより、再分散性及び得られる記録物の耐擦性がより向上する傾向にある。また、樹脂粒子の含有量が２０質量％以下であることにより、吐出安定性がより向上する。さらに、樹脂粒子の含有量が０．１質量％以上１０質量％以下であることにより、吐出安定性、再分散性、及び得られる記録物の耐擦性がより好ましく両立する傾向にある。特に、フッ素樹脂を上記範囲内で使用することがより好ましい。
【００２７】
〔溶剤〕
溶剤を含むインク組成物（非水系インクジェットインク組成物）は、非吸収被記録媒体である塩化ビニールフィルム等に、インクを浸透させ固定することができるため、屋外等で長期間使用することができる点等において、水系インクジェットインク組成物とは異なる。
【００２８】
溶剤としては、特に限定されないが、例えば、アルキレングリコールアルキルエーテル類、環状エステル類、炭化水素系溶剤、アルコール系溶剤、エステル系溶剤等が挙げられる。
【００２９】
アルキレングリコールアルキルエーテル類としては、例えば、アルキレングリコールモノアルキルエーテルや、アルキレングリコールジアルキルエーテル等が挙げられる。
【００３０】
アルキレングリコールモノアルキルエーテルとしては、特に限定されないが、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテルトリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテル等が挙げられる。
【００３１】
アルキレングリコールジアルキルエーテルとしては、特に限定されないが、例えば、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールエチルメチルエーテル、ジエチレングリコールジブチルエーテル、トリエチレングリコールジメチルエーテル、トリエチレングリコールジエチルエーテル、トリエチレングリコールジブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテル等が挙げられる。
【００３２】
環状エステル類は、エステル結合による環状構造を持つ化合物であり、５員環構造のγ−ラクトンや６員環構造のδ−ラクトン、７員環構造のε−ラクトン等があり、例えばγ−ブチロラクトン、γ−バレロラクトン、γ−ヘキサラクトン、γ−ヘプタラクトン、γ−オクタラクトン、γ−ノナラクトン、γ−デカラクトン、γ−ウンデカラクトン、δ−バレロラクトン、δ−ヘキサラクトン、δ−ヘプタラクトン、δ−オクタラクトン、δ−ノナラクトン、δ−デカラクトン、δ−ウンデカラクトン、ε−カプロラクタムである。このなかでも、５員環構造のγ−ラクトンが好ましく、γ−ブチロラクトン、γ−バレロラクトンがより好ましい。
【００３３】
炭化水素系溶剤としては、脂肪族炭化水素（例えば、パラフィン、イソパラフィン）、脂環式炭化水素（例えば、シクロヘキサン、シクロオクタン、シクロデカン等）、芳香族炭化水素（例えば、ベンゼン、トルエン、キシレン、ナフタレン、テトラリン等）等が挙げられる。このような炭化水素系溶剤としては、市販品を用いてもよく、ＩＰソルベント１０１６、ＩＰソルベント１６２０、ＩＰクリーンＬＸ（以上全て出光興産株式会社製の商品名）、Ｉｓｏｐａｒ（アイソパー）Ｇ、Ｉｓｏｐａｒ  Ｌ、Ｉｓｏｐａｒ  Ｈ、Ｉｓｏｐａｒ  Ｍ、Ｅｘｘｓｏｌ  Ｄ４０、Ｅｘｘｓｏｌ  Ｄ８０、Ｅｘｘｓｏｌ  Ｄ１００、Ｅｘｘｓｏｌ  Ｄ１３０、Ｅｘｘｓｏｌ  Ｄ１４０（以上全て、Ｅｘｘｏｎ社製の商品名）、ＮＳクリーン１００、ＮＳクリーン１１０、ＮＳクリーン２００、ＮＳクリーン２２０（以上全て、ＪＸ日鉱日石エネルギー株式会社の商品名）、ナフテゾール１６０、ナフテゾール２００、ナフテゾール２２０（以上全て、ＪＸ日鉱日石エネルギー株式会社の商品名）等の脂肪族炭化水素系溶剤または脂環式炭化水素系溶剤や、ソルベッソ２００（Ｅｘｘｏｎ社製の商品名）等の芳香族炭化水素系溶剤が挙げられる。
【００３４】
アルコール系溶剤としては、例えば、メタノール、エタノール、イソプロパノール、１−プロパノール、１−ブタノール、２−ブタノール、３−ペンタノール、２−メチル−１−ブタノール、２−メチル−２−ブタノール、イソアミルアルコール、３−メチル−２−ブタノール、３−メトキシ−３−メチル−１−ブタノール、４−メチル−２ペンタノール、アリルアルコール、１−ヘキサノール、１−ヘプタノール、２−ヘプタノール、３−ヘプタノール等が挙げられる。
【００３５】
エステル系溶剤としては、酢酸メチル、酢酸エチル、酢酸ｎ−プロピル、酢酸イソプロピル、酢酸ｎ−ブチル、酢酸イソブチル、酢酸イソペンチル、酢酸第二ブチル、酢酸アミル、酢酸メトキシブチル、乳酸メチル、乳酸エチル、乳酸ブチル、カプリル酸メチル、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノメチルエーテルアセテート、ジエチレングリコールモノエチルエーテルアセテート、ジエチレングリコールモノブチルエーテルアセテート等が挙げられる。
【００３６】
なお、溶剤を含むインクには大別して、リアルソルベント（高溶剤）インクと、エコソルベント（低溶剤）インクの２つがある。エコソルベントインクは、低臭気性で人体や環境に配慮したインクであり、労働安全衛生法が定める有機溶剤に該当しない、有機溶剤中毒予防則に定める第１種および第２種有機溶剤に該当しない、あるいは消防法に定める設置環境の屋内作業場において局所排気装置の義務付対象外となる有機溶剤を使用することを特徴としている。本実施形態に係る非水系インクジェットインク組成物は、このようなエコソルベントインクに用いられ得る溶剤を含むことが好ましい。
【００３７】
また、「非水系」とは、インク組成物の主な溶媒成分（揮発成分）が水以外の成分であるインク組成物であり、主な溶媒成分は例えば有機溶剤などの溶剤である。また、インク調製において主な溶媒成分として意図的に水を添加しないインク組成物であることが好ましく、不純物として不可避的に水分を含んでしまう場合は含まれる。水の含有量は、インク組成物の総量に対して、好ましくは０〜１０質量％であり、より好ましくは０〜５質量％であり、さらに好ましくは０〜１質量％であり、一層好ましくは０〜０．５質量％であり、特に好ましくは０〜０．１質量％である。
【００３８】
〔分散剤〕
本実施形態のインク組成物は分散剤を含むことができる。インク組成物が分散剤を含むことにより、インク組成物における顔料の分散安定性がより向上する傾向にあり、インク組成物の保存安定性、インク組成物の長期にわたる吐出安定性等がより向上する傾向にある。分散剤としては、特に限定されないが、例えば、アニオン系分散剤、ノニオン系分散剤、高分子分散剤が挙げられる。
【００３９】
アニオン系分散剤としては、特に限定されないが、例えば、芳香族スルホン酸のホルマリン縮合物、β−ナフタレンスルホン酸のホルマリン縮合物、アルキルナフタレンスルホン酸のホルマリン縮合物、及び、クレオソート油スルホン酸のホルマリン縮合物が挙げられる。
【００４０】
ノニオン系分散剤としては、特に限定されないが、例えば、フィトステロールのエチレンオキサイド付加物、コレスタノールのエチレンオキサイド付加物等が挙げられる。
【００４１】
高分子分散剤としては、特に限定されないが、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、およびエポキシ樹脂のうち１種以上を主成分とするもの等が挙げられる。高分子分散剤の市販品としては、例えば、味の素ファインテクノ社製のアジスパーシリーズ、ノベオン（Noveon）社から入手可能なソルスパーズシリーズ（Ｓｏｌｓｐｅｒｓｅ  ３６０００等）、ＢＹＫ社製のディスパービックシリーズ、楠本化成社製のディスパロンシリーズ等が挙げられる。
【００４２】
〔界面活性剤〕
本実施形態のインク組成物は、界面活性剤を含んでもよい。界面活性剤としては、特に限定されないが、例えば、アセチレングリコール系界面活性剤、フッ素系界面活性剤、及びシリコーン系界面活性剤が挙げられる。
【００４３】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）などが挙げられる。アセチレングリコール系界面活性剤は、１種単独で使用してもよいし、２種以上を併用してもよい。
【００４４】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【００４５】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００４６】
〔その他の成分〕
本実施形態のインク組成物は、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【００４７】
〔被記録媒体〕
下記インクジェット記録方法を利用して、インク組成物が被記録媒体上に吐出されること等により、記録物が得られる。この被記録媒体として、例えば、吸収性又は非吸収性の被記録媒体が挙げられる。
【００４８】
吸収性被記録媒体としては、特に限定されないが、例えば、インクの浸透性が高い電子写真用紙などの普通紙、インクジェット用紙（シリカ粒子やアルミナ粒子から構成されたインク吸収層、あるいは、ポリビニルアルコール（ＰＶＡ）やポリビニルピロリドン（ＰＶＰ）等の親水性ポリマーから構成されたインク吸収層を備えたインクジェット専用紙）から、インクの浸透性が比較的低い一般のオフセット印刷に用いられるアート紙、コート紙、キャスト紙等が挙げられる。
【００４９】
非吸収性被記録媒体としては、特に限定されないが、例えば、ポリ塩化ビニル、ポリエチレン、ポリプロピレン、ポリエチレンテレフタレート（ＰＥＴ）、ポリカーボネート、ポリスチレン、ポリウレタン等のプラスチック類のフィルムやプレート；鉄、銀、銅、アルミニウム等の金属類のプレート；又はそれら各種金属を蒸着により製造した金属プレートやプラスチック製のフィルム、ステンレスや真鋳等の合金のプレート；紙製の基材にポリ塩化ビニル、ポリエチレン、ポリプロピレン、ポリエチレンテレフタレート（ＰＥＴ）、ポリカーボネート、ポリスチレン、ポリウレタン等のプラスチック類のフィルムを接着（コーティング）した被記録媒体等が挙げられる。
【００５０】
このなかでも、本実施形態の非水系インクジェットインク組成物は、非吸収性被記録媒体に対する記録に用いられるものであることが好ましく、塩化ビニル系被記録媒体に対する記録に用いられるものであることが好ましい。本実施形態の非水系インクジェットインク組成物を用いることにより、非吸収被記録媒体である塩化ビニールフィルム等に、インクを浸透させ固定することができる。
【００５１】
また、本実施形態の非水系インクジェットインク組成物は、被記録媒体へのインク組成物の付着量が１０〜３０ｍｇ／ｉｎｃｈ2である記録方法に用いられるものであることが好ましく、被記録媒体へのインク組成物の付着量が１５〜２５ｍｇ／ｉｎｃｈ2である記録方法に用いられるものであることがより好ましい。このような付着量とすることで、得られる記録物の隠蔽性がより向上する傾向にある。
【００５２】
〔記録方法〕
本実施形態の記録方法は、上記非水系インクジェットインク組成物を被記録媒体に付着させる付着工程を有する。被記録媒体及び付着量は上記と同様とすることができる。記録装置としては、従来公知のインクジェットプリンタ（記録装置）を用いることができる。図１に、本実施形態の記録方法を実施するために用いる記録装置の一例を示す。
【００５３】
図１は、プリンタ１の構成を示す斜視図である。図１に示すように、プリンタ１は、インクジェット式記録ヘッド２を搭載すると共にインクカートリッジ３を着脱可能に装着するキャリッジ４と、インクジェット式記録ヘッド（インクジェットヘッド）２の下方に配設され記録媒体６が搬送されるプラテン５と、キャリッジ４を被記録媒体６の媒体幅方向（主走査方向Ｓ）に移動させるキャリッジ移動機構７と、記録媒体６を媒体送り方向に搬送する媒体送り機構８と、を有するものである。加えて、プリンタ１は、当該プリンタ１全体の動作を制御する制御部ＣＯＮＴを有している。
【００５４】
記録ヘッド２は、収容したインク組成物をノズルから吐出させるキャビティーと、当該キャビティー毎に設けられた、インクに吐出の駆動力を付与する吐出駆動部と、当該キャビティー毎に設けられた、ヘッドの外へインク組成物を吐出するノズルと、を有する。キャビティー、並びにキャビティー毎に設けられる吐出駆動部及びノズルは、それぞれ互いに独立して、一のヘッドに複数個設けられていてもよい。吐出駆動部は、機械的な変形によりキャビティーの容積を変化させる圧電素子などの電気機械変換素子や、熱を発することによりインクに気泡を発生させ吐出させる電子熱変換素子などを用いて形成することができる。プリンタ１は、１色のインクにつきヘッドを１個設けていても複数個設けていてもよい。
【００５５】
インクカートリッジ３は、独立した複数のカートリッジからなり、カートリッジ毎に上述したインク組成物が充填されている。プラテン５はプラテンヒータを備え、被記録媒体を設定温度に加熱できるように構成されていてもよい。被記録媒体の加熱により記録ヘッドの温度も結果的に上昇し、記録ヘッド２内に収容されたインクの温度も上昇する傾向にある。図示はしないが、プリンタ１は、プラテンヒータよりも下流の記録媒体搬出経路にアフターヒーターを備えていてもよい。
【００５６】
プリンタ１としては、インクカートリッジ３をキャリッジ４に搭載した、いわゆるオンキャリッジタイプのプリンタを例示したが、これに限定されるものではない。例えば、インク組成物が充填されたインク収容体（例えば、インクパック、インクカートリッジ等）をプリンタ１の筐体等に装着して、インク供給チューブを介してヘッド２に供給する、いわゆるオフキャリッジタイプのプリンタであってもよい。
【実施例】
【００５７】
以下、本発明を実施例及び比較例を用いてより具体的に説明する。本発明は、以下の実施例によって何ら限定されるものではない。
【００５８】
［インク組成物用の材料］
下記の実施例及び比較例において使用したインク組成物用の主な材料は、以下の通りである。
〔顔料：酸化物微粒子〕
チタニア（ＴｉＯ2）  平均粒径１２６ｎｍ
チタニア（ＴｉＯ2）  平均粒径２０７ｎｍ
チタニア（ＴｉＯ2）  平均粒径３０１ｎｍ
チタニア（ＴｉＯ2）  平均粒径３９６ｎｍ
チタニア（ＴｉＯ2）  平均粒径４９１ｎｍ
〔樹脂粒子〕
ポリテトラフルオロエチレン  平均粒径６ｎｍ
ポリテトラフルオロエチレン  平均粒径１２ｎｍ
ポリテトラフルオロエチレン  平均粒径１０２ｎｍ
ポリテトラフルオロエチレン  平均粒径２９７ｎｍ
ポリテトラフルオロエチレン  平均粒径３８４ｎｍ
ポリテトラフルオロエチレン  平均粒径４８０ｎｍ
ＰＦＡ（テトラフルオロエチレンとパーフルオロアルキルビニルエーテルの共重合体）  平均粒径１０５ｎｍ
シリコーン樹脂粒子  平均粒径１１４ｎｍ
〔溶剤〕
ＤＥＧＭＥＥ（ジエチレングリコールメチルエチルエーテル、引火点６４℃）
ＤＥＧｄＭＥ（ジエチレングリコールジメチルエーテル、引火点５６℃）
ＤＥＧｄＥＥ（ジエチレングリコールジエチルエーテル、引火点７１℃）
〔環状エステル〕
ガンマブチロラクトン
シグマバレロラクトン
〔分散剤〕
ＢＹＫ２０５０（ＢＹＫ社製）
〔界面活性剤〕
ノイゲンＬＰ−７０（第一工業製薬社製）
〔定着樹脂〕
ソルバインＣＬ（日信化学工業社製）
〔その他〕
シリカ  平均粒径３０７ｎｍ
【００５９】
〔酸化物微粒子の分散液の調製方法〕
各インク組成ごとに、インクの有機溶剤の組成比で混合溶剤を作製し、これにＢＹＫ２０５０（ＢＹＫ社製）を混合し、さらに、酸化チタンＪＲ−  ８０６（テイカ製）を加えて、ホモジナイザーを用いて予備分散した。その後、ビーズミルにて分散をさせ、酸化チタン分散液を得た。酸化チタンの分散液に対する含有量を３０質量％、ＢＹＫ２０５０の酸化チタンに対する含有量を６質量％とした。なお、用いる前の酸化チタン粒子をフィルタで分級してから使用すること、ＢＹＫ２０５０の含有量を調整すること、又は、これらの併用により、各平均粒径を有する酸化チタン分散液を得た。
【００６０】
〔樹脂粒子の分散液の調製方法〕
ポリテトラフルオロエチレン粉（喜多村社製  ＫＴＬ−５００Ｆ）を用いた。これをフィルタで分級して所定の平均粒径を有する樹脂粒子を得た。得られた樹脂粒子を用いて、樹脂粒子が３０質量％で混合溶剤中に分散された分散液を作製した。具体的には、得られた樹脂粒子（ＫＴＬ−５００Ｆ）４０質量部、インクの有機溶剤の組成比で調製した混合溶剤８０質量部、及びＢＹＫ２０５０（ＢＹＫ社製）１０質量部を混合した。その後、ジルコニアビーズを用いたアイガーミルを用いて２時間かけて分散した。次いで、別の容器に移して混合溶剤を３０質量部添加して、さらに１時間攪拌した。そして、ジルコニアビーズを除去後、１０μｍのメンブレンフィルターでろ過し混合溶剤で調整してＰＴＦＥ濃度が３０質量％である樹脂粒子の分散液を得た。なお、用いる前のポリテトラフルオロエチレン粉をフィルタで分級してから使用すること、ＢＹＫ２０５０の含有量を調整すること、又は、これらの併用により、各平均粒径を有するポリテトラフルオロエチレン粉分散液を得た。
【００６１】
また、樹脂粒子として、ＰＦＡ（テトラフルオロエチレンとパーフルオロアルキルビニルエーテルの共重合体、三井デュポンフロロケミカル社製  ９７３８−ＪＮ）を用いたこと以外は、上記と同様にして、ＰＦＡの分散液を得た。さらに、シリコーン樹脂粒子（日硝産業社製  ＸＣ９９−Ａ８８０８）を用いたこと以外は、上記と同様にして、シリコーン樹脂粒子の分散液を得た。また、樹脂粒子に代えて、シリカ粒子（信越シリコーン社製  ＱＳＧ−１００）を用いたこと以外は、上記と同様にして、シリカ粒子の分散液を得た。
【００６２】
〔体積平均粒径の測定方法〕
酸化物微粒子、樹脂粒子、シリカ粒子（無機粒子）の各分散体中の体積平均粒径は、レーザー回折・散乱法により測定した。具体的には、各分散液を、ＤＥＧｄＥＥ（ジエチレングリコールジエチルエーテル）にて、検体（粒子）が質量で１０００ｐｐｍとなるように希釈し、これをレーザー回折・散乱測定装置（例えば、マイクロトラックＵＰＡ２５０（日機装株式会社製））を用いて２０℃の環境下で、メディアン径Ｄ５０の値を読み取ることにより測定した。
【００６３】
［インク組成物の調製］
各材料を下記の表１に示す組成で混合し、十分に撹拌し、各インク組成物を得た。なお、下記の表１中、数値の単位は質量％であり、合計は１００．０質量％である。また、実施例で用いた樹脂粒子は何れもサスペンジョンであった。さらに、ＢＹＫ２０５０は、最終的なインク組成において、表１に示す組成となるよう調整をした。
【００６４】
【表１】
2017008243.tif 000002
【００６５】
〔記録物の作製方法〕
インクジェットプリンター（セイコーエプソン株式会社製、型式「ＳＣ−Ｓ７０６５０」）を用いて、実施例及び比較例の各インク組成物を透明ＰＥＴメディア（リンテック社、型番Ｅ−１０００ＺＣ）上に記録解像度７２０×１４４０ｄｐｉの１００％濃度で１８ｍｇ／ｉｎｃｈ2の条件で印刷をした。その後、２５℃−６５％ＲＨ（相対湿度）にて１日間乾燥させて各例の記録物を作製した。
【００６６】
〔画質（隠蔽性）〕
得られた記録物について、隠蔽性の評価を行った。具体的には、各サンプルを偏角測色計ＡＲＭ−５００Ｖ（製品名、日本分光株式会社製）にセットして、可視光領域（３８０ｎｍ〜８００ｎｍ）における１ｎｍ毎の各波長の透過率Ｔｎ（％）を走査速度２０００ｎｍ／ｍｉｎで測定した。得られた波長毎の透過率を積分して、隠蔽度Ｓを求めた。隠蔽度
Ｓは、０〜３２０００の間の数値で、完全な遮蔽（隠蔽）では０、完全な透過では３２０００である。評価基準は以下のとおりである。
（評価基準）
○：隠蔽度Ｓが５００未満
△：隠蔽度Ｓが５００以上１０００未満
×：隠蔽度Ｓが１０００以上
【００６７】
〔再分散性〕
上記で調製した各インク組成物を１００ｍＬスクリュー管瓶（ＡＳ  ＯＮＥ製）に各１００ｍＬずつ入れ、室温２５℃、湿度５０％ＲＨの環境下に半年間放置した。その後、その放置したスクリュー管瓶を上下に３０ｃｍの幅で１０往復振った後、スクリュー管瓶内のインク上澄みを３ｍＬ採取した。上記のようにして得られた各インク組成物の採取サンプル１ｇに、溶剤（ＤＥＧＤＥＥ）を加えて１０００倍に希釈した。
【００６８】
次いで、分光光度計（製品名「Ｓｐｅｃｔｒｏｐｈｏｔｏｍｅｔｅｒ  Ｕ−３３００」、株式会社日立製作所製）を用いて、希釈したサンプルの波長５００ｎｍにおける吸光度（Ａｂｓ値）を測定した。このようにして得られた各サンプルの吸光度と、上記の調製直後のインク組成物を上記と同様に希釈して得られたサンプルを測定した吸光度と、を比較して、下記式を用いて吸光度の回復率を求めた。評価基準は、以下の通りである。
吸光度の回復率（％）＝１００×（各サンプルの放置後の吸光度／調製直後の吸光度）
（評価基準）
○：回復率が９０％以上
△：回復率が８０％以上９０％未満
×：回復率が７０％以上８０％
【００６９】
〔吐出安定性〕
インクジェットプリンター（セイコーエプソン株式会社製、型式「ＳＣ−Ｓ７０６５０」）に搭載されているピエゾ素子の振動数を５ｋＨｚとし、その駆動波形を最適化した状態で、各インク組成物についてヘッドの各ノズルから３００秒間の液滴の連続吐出を行い、その後３００秒間液滴の吐出を中断した（１シーケンス）。その後、同様に、液滴の連続吐出、及び、吐出の中断の操作を１０シーケンス繰り返し行った。１０シーケンス終了時において、ノズル３６０個中の不吐出ノズル数をカウントすることにより印字安定性評価（間欠評価）を行った。評価基準は、以下のとおりである。
（評価基準）
○：不吐出ノズル数が０個
△：不吐出ノズル数が１〜４個
×：不吐出ノズル数が５個以上
【００７０】
〔耐擦性〕
得られた記録物を、ＪＩＳ  Ｋ５７０１（ＩＳＯ  １１６２８）に準じて、学振式摩擦堅牢度試験機（テスター産業株式会社製、商品名「ＡＢ−３０１」）を用いて耐擦性の評価を行った。すなわち、記録物の記録面に綿布を載せ、荷重５００ｇで２０回往復させて擦り、擦った後の記録物の記録面の剥離状態を目視にて観察した。評価基準は、以下の通りである。
（評価基準）
○：綿布に汚れが無い。記録面に傷が無い。
△：綿布に記録物の付着がある。記録面に傷がほとんど無い。
×：綿布に記録物の付着がある。記録面に傷がある。
【符号の説明】
【００７１】
１…プリンタ、２…インクジェット式記録ヘッド、３…インクカートリッジ、４…キャリッジ、５…プラテン、６…被記録媒体、７…キャリッジ移動機構、８…媒体送り機構、ＣＯＮＴ…制御部
【図１】
2017008243.tif 000003